(57)【要約】【課題】  各種の基板処理装置内に確実に搬送して装置内に付着している異物を簡便かつ確実に除去できるクリーニング部材を提供する。【解決手段】  １０％ひずみ時引張り応力が０．３〜３，０００Ｎ／mm2 であるクリーニング層を有することを特徴とするクリーニングシートあるいは搬送部材の少なくとも片面に１０％ひずみ時引張り応力が０．３〜３，０００Ｎ／mm2 であるクリーニング層を有することを特徴とするクリーニング機能付き搬送部材、とくに、上記のクリーニング層が、活性エネルギー源により硬化した樹脂層または耐熱性を有する高分子樹脂からなる上記構成のクリーニングシートあるいはクリーニング機能付き搬送部材。【選択図】  なし【特許請求の範囲】
【請求項１】
１０％ひずみ時引張り応力が０．３〜３，０００Ｎ／mm2 であるクリーニング層を有することを特徴とするクリーニングシート。
【請求項２】
クリーニング層は、活性エネルギー源により硬化した樹脂層からなる請求項１に記載のクリーニングシート。
【請求項３】
クリーニング層は、耐熱性を有する高分子樹脂からなる請求項１に記載のクリーニングシート。
【請求項４】
支持体の少なくとも片面にクリーニング層を有する請求項１〜３のいずれかに記載のクリーニングシート。
【請求項５】
支持体の片面にクリーニング層を有し、他面に粘着剤層を有する請求項１〜３のいずれかに記載のクリーニングシート。
【請求項６】
搬送部材の少なくとも片面に１０％ひずみ時引張り応力が０．３〜３，０００Ｎ／mm2 であるクリーニング層を有することを特徴とするクリーニング機能付き搬送部材。
【請求項７】
クリーニング層は、活性エネルギー源により硬化した樹脂層からなる請求項６に記載のクリーニング機能付き搬送部材。
【請求項８】
クリーニング層は、耐熱性を有する高分子樹脂からなる請求項６に記載のクリーニング機能付き搬送部材。
【請求項９】
搬送部材の少なくとも片面に請求項１〜５のいずれかに記載のクリーニングシートが粘着剤層を介して貼り付けられているクリーニング機能付き搬送部材。
【請求項１０】
被洗浄部位に、請求項１〜４のいずれかに記載のクリーニングシートまたは請求項６〜９のいずれかに記載のクリーニング機能付き搬送部材を、搬送接触させることを特徴とするクリーニング方法。
【請求項１１】
請求項１０に記載のクリーニング方法によりクリーニングされた基板処理装置。
【発明の詳細な説明】
【技術分野】
【０００１】
本発明は、異物を嫌う各種の基板処理装置のクリーニング部材と、これを使用した上記基板処理装置のクリーニング方法と、さらにこの方法によりクリーニングされた上記基板処理装置とに関するものである。
【背景技術】
【０００２】
半導体、フラットパネルディスプレイ、プリント基板などの製造装置や検査装置など、異物を嫌う各種の基板処理装置では、各搬送系と基板とを物理的に接触させながら搬送する。その際、基板や搬送系に異物が付着していると、後続の基板をつぎつぎと汚染するため、定期的に装置を停止し、洗浄処理する必要があった。このため、稼動率の低下や多大な労力が必要となるという問題があった。
【０００３】
この問題を克服するため、基板処理装置内に、クリーニング部材として、粘着性物質を固着した基板を搬送することにより、上記装置内に付着した異物をクリーニング除去する方法が提案されている（特許文献１参照）。
【特許文献１】特開平１０−１５４６８６号公報（第２〜４頁）
【発明の開示】
【発明が解決しようとする課題】
【０００４】
上記の提案方法は、装置を停止して洗浄処理する必要がなく、稼動率の低下や多大な労力を回避する有効な方法である。しかし、この方法では、粘着性物質と装置接触部が強く接着しすぎて剥がれなくなり、基板を確実に搬送できないことがあり、その結果、装置内の異物を確実にクリーニング除去できないことがあった。
【０００５】
本発明は、このような事情に照らし、各種の基板処理装置内に確実に搬送して装置内に付着している異物を簡便かつ確実に除去できるクリーニング部材と、これを使用した基板処理装置のクリーニング方法を提供することを目的としている。
【課題を解決するための手段】
【０００６】
本発明者らは、上記の目的に対して、鋭意検討した結果、クリーニング部材を構成するクリーニング層を活性エネルギー源で硬化した樹脂層や耐熱性を有する高分子樹脂などで構成して、その１０％ひずみ時応力を特定範囲内に設定したときに、各種の基板処理装置内に装置接触部と強く接着しすぎるなどの支障をきたすことなく確実に搬送でき、これにより装置内の異物を簡便かつ確実に除去できるものであることがわかった。
【０００７】
本発明は、このような知見をもとにして、完成されたものである。
すなわち、本発明は、１０％ひずみ時引張り応力が０．３〜３，０００Ｎ／mm2 であるクリーニング層を有することを特徴とするクリーニングシート、とくに、クリーニング層が、活性エネルギー源により硬化した樹脂層、または耐熱性を有する高分子樹脂からなる上記構成のクリーニングシート、支持体の少なくとも片面にクリーニング層を有する上記構成のクリーニングシート、支持体の片面にクリーニング層を有し、他面に粘着剤層を有する上記構成のクリーニングシートに係るものである。
【０００８】
さらに、本発明は、搬送部材の少なくとも片面に１０％ひずみ時引張り応力が０．３〜３，０００Ｎ／mm2 であるクリーニング層を有することを特徴とするクリーニング機能付き搬送部材、とくに、クリーニング層が、活性エネルギー源により硬化した樹脂層、または耐熱性を有する高分子樹脂からなる上記構成のクリーニング機能付き搬送部材、中でも、搬送部材の少なくとも片面に前記構成のクリーニングシートが粘着剤層を介して貼り付けられているクリーニング機能付き搬送部材に係るものである。
また、本発明は、被洗浄部位に、前記構成のクリーニングシートまたは上記構成のクリーニング機能付き搬送部材を、搬送接触させることを特徴とするクリーニング方法に係るものである。さらに、本発明は、上記のクリーニング方法によりクリーニングされた基板処理装置を提供できるものである。
【発明の効果】
【０００９】
このように、本発明は、クリーニング層の１０％ひずみ時引張り応力を０．３〜３，０００Ｎ／mm2 の範囲に設定したことにより、基板処理装置内の被洗浄部位に強く接着するなどのトラブルを生じることなく搬送して、上記装置内の異物を簡便かつ確実に除去できるクリーニング部材とこれを用いたクリーニング方法を提供できる。
【発明を実施するための最良の形態】
【００１０】
本発明のクリーニング部材において、クリーニング層は、その１０％ひずみ時引張り応力が０．３〜３，０００Ｎ／mm2 の範囲にあることが必要であり、とくに好ましくは１〜１，０００Ｎ／mm2 の範囲、より好ましくは５〜５００Ｎ／mm2 の範囲、最も好ましくは１０〜１００Ｎ／mm2 の範囲にあるのがよい。
【００１１】
このような範囲に設定することにより、搬送トラブルを生じることなく、異物を簡便かつ確実に除去することができる。１０％ひずみ時引張り応力が３，０００Ｎ／mm2 を超えると、搬送系の付着異物を除去する性能が低下し、０．３Ｎ／mm2 未満では、搬送時に装置内の被洗浄部位に接着して搬送トラブルを引き起こしやすい。
なお、本明細書において、１０％ひずみ時引張り応力は、試験法ＪＩＳ  Ｋ７１２７に準じて、測定される値を意味している。
【００１２】
このようなクリーニング層は、その材質などに関し、とくに限定はないが、代表的なものとして、紫外線や熱などの活性エネルギー源により硬化した樹脂層から構成されているのが望ましい。この樹脂層は、架橋反応を含む硬化反応により分子構造が三次元網状化してそのひずみ時引張り応力が大きくなることから、上記反応を適度に制御することで、ひずみ時引張り応力を前記範囲内に容易に設定できる。
【００１３】
また、上記の三次元網状化によりその接着力が低下してくるが、ひずみ時引張り応力を前記範囲内に設定すると、その接着力は、シリコンウエハ（ミラー面）に対する１８０°引き剥がし接着力で０．２Ｎ（２０ｇ）／１０mm幅以下、好適には０．０１〜０．１Ｎ／１０mm幅程度となる。上記より大きな接着力となると搬送時に装置内の被洗浄部位に接着して、搬送トラブルを起こしやすい。
【００１４】
活性エネルギー源により硬化した樹脂層としては、たとえば、感圧接着性ポリマーに、分子内に不飽和二重結合を１個以上有する化合物（以下、重合性不飽和化合物という）および重合開始剤と、必要により架橋剤などを含ませた硬化型の樹脂組成物を、活性エネルギー源とくに紫外線により硬化したものが挙げられる。
【００１５】
感圧接着性ポリマーとしては、（メタ）アクリル酸および／または（メタ）アクリル酸エステルを主モノマーとしたアクリル系ポリマーが好ましい。
アクリル系ポリマーの合成にあたり、共重合モノマーとして分子内に不飽和二重結合を２個以上有する化合物を用いたり、合成後のアクリル系ポリマーに分子内に不飽和二重結合を有する化合物を官能基間の反応で化合結合させるなどして、アクリル系ポリマーの分子内に上記の不飽和二重結合を導入してもよい。この導入で、アクリル系ポリマー自体も活性エネルギー源による重合硬化反応に関与させることもできる。
【００１６】
重合性不飽和化合物としては、不揮発性でかつ重量平均分子量が１０，０００以下の低分子量体であるものがよく、とくに、硬化時の三次元網状化が効率良くなされるように、重量平均分子量が５，０００以下であるものが望ましい。
このような重合性化合物には、フェノキシポリエチレングリコール（メタ）アクリレート、ε−カプロラクトン（メタ）アクリレート、ポリエチレングリコールジ（メタ）アクリレート、ポリプロピレングリコールジ（メタ）アクリレート、トリメチロールプロパントリ（メタ）アクリレート、ジペンタエリスリトールヘキサ（メタ）アクリレート、ウレタン（メタ）アクリレート、エポキシ（メタ）アクリレート、オリゴエステル（メタ）アクリレートなどがあり、これらの中から１種または２種以上が用いられる。
【００１７】
重合開始剤としては、たとえば、活性エネルギー源に熱を用いる場合、ベンゾイルパーオキサイド、アゾビスイソブチロニトリルなどの熱重合開始剤が用いられる。また、活性エネルギー源に光を用いる場合は、ベンゾイル、ベンゾインエチルエーテル、シベンジル、イソプロピルベンゾインエーテル、ベンゾフェノン、ミヒラーズケトンクロロチオキサントン、ドデシルチオキサントン、ジメチルチオキサントン、アセトフェノンジエチルケタール、ベンジルジメチルケタール、α−ヒドロキシシクロヘキシルフェニルケトン、２−ヒドロキシメチルフェニルプロパン、２，２−ジメトキシ−２−フェニルアセトフェノンなどの光重合開始剤が用いられる。
【００１８】
本発明におけるクリーニング層には、上記した活性エネルギー源により硬化した樹脂層のほか、耐熱性を有する高分子樹脂を用いるのも望ましい。
このような高分子樹脂は、耐熱性があればとくに限定されないが、たとえば、下記の式（１）で表わされる構造単位〔式（１）中、ｎ，ｍは０以上の整数、ただし、ｎまたはｍのいずれかは１以上の整数である〕を主鎖中に有するポリアミック酸樹脂を加熱イミド化して得られるポリイミド樹脂が、好ましく用いられる。
【００１９】
＜式（１）で表わされる構造単位＞
【化１】
2005034834.tif 000002
【００２０】
上記のポリアミック酸樹脂は、テトラカルボン酸二無水物成分とジアミン成分とを、実質的に等モル比にて、適宜の有機溶剤中で反応させて得ることができる。
上記のテトラカルボン酸二無水物成分としては、たとえば、３，３′，４，４′−ビフェニルテトラカルボン酸二無水物、２，２′，３，３′−ビフェニルテトラカルボン酸二無水物、３，３′，４，４′−ベンゾフェノンテトラカルボン酸二無水物、２，２′，３，３′−ベンゾフェノンテトラカルボン酸二無水物、４，４′−オキシジフタル酸二無水物、２，２−ビス（２，３−ジカルボキシフェニル）ヘキサフルオロプロパン二無水物、２，２−ビス（３，４−ジカルボキシフェニル）ヘキサフルオロプロパン二無水物（６ＦＤＡ）、ビス（２，３−ジカルボキシフェニル）メタン二無水物、ビス（３，４−ジカルボキシフェニル）メタン二無水物、ビス（２，３−ジカルボキシフェニル）スルホン二無水物、ビス（３，４−ジカルボキシフェニル）スルホン二無水物、ピロメリット酸二無水物、エチレングリコールビストリメリット酸二無水物などが挙げられ、これらは、単独で用いてもよいし、２種以上を併用してもよい。
【００２１】
また、上記のジアミン成分としては、式（１）で表わされる構造を有するジアミン、たとえば、下記の式（２）または式（３）で示される脂肪族ジアミン〔両式中、ｎ，ｍは０以上の整数、ただし、ｎまたはｍのいずれかは１以上の整数である〕が用いられ、これらのジアミンは単独で用いてもよいし、他のジアミンと併用してもよい。
【００２２】
＜式（２）で示される脂肪族ジアミン＞
【化２】
2005034834.tif 000003
【００２３】
＜式（３）で示される脂肪族ジアミン＞
【化３】
2005034834.tif 000004
【００２４】
上記の併用されるジアミンとしては、たとえば、４，４′−ジアミノジフェニルエーテル、３，４′−ジアミノジフェニルエーテル、３，３′−ジアミノジフェニルエーテル、ｍ−フェニレンジアミン、ｐ−フェニレンジアミン、４，４′−ジアミノジフェニルプロパン、３，３′−ジアミノジフェニルプロパン、４，４′−ジアミノジフェニルメタン、３，３′−ジアミノジフェニルメタン、４，４′−ジアミノジフェニルスルフィド、３，３′−ジアミノジフェニルスルフィド、４，４′−ジアミノジフェニルスルホン、３，３′−ジアミノジフェニルスルホン、１，４−ビス（４−アミノフェノキシ）ベンゼン、１，３−ビス（４−アミノフェノキシ）ベンゼン、１，３−ビス（３−アミノフェノキシ）ベンゼン、１，３−ビス（４−アミノフェノキシ）−２，２−ジメチルプロパン、ヘキサメチレンジアミン、１，８−ジアミノオクタン、１，１２−ジアミノドデカン、４，４′−ジアミノベンゾフェノン、１，３−ビス（３−アミノプロピル）−１，１，３，３−テトラメチルジシロキサンなどのジアミンが挙げられる。
【００２５】
上記のテトラカルボン酸二無水物とジアミンとは、実質的に等モル比にて、適宜の有機溶媒中で反応させることができるが、式（１）で表わされる構造を有するジアミンを用いる場合、１００℃以上の温度で反応させることで、ゲル化を防止することができる。これ以下の温度で重合させた場合には、上記ジアミンの使用量によっては、ゲル分が系中に残存し、目詰まりによって、ろ過による異物の除去が困難となる場合がある。また、反応が不均一となることにより、樹脂の特性にばらつきを生じる原因となる場合がある。
また、上記のテトラカルボン酸二無水物とジアミンを反応させる適宜の溶剤としては、Ｎ，Ｎ−ジメチルアセトアミド、Ｎ−メチル−２−ピロリドン、Ｎ，Ｎ−ジメチルホルムアミドなどが挙げられるが、原材料や樹脂の溶解性を調整するため、トルエンやキシレンなどの非極性の溶剤を適宜、混合して用いることができる。
【００２６】
本発明で用いられるポリイミド樹脂は、上記の方法により得られるポリアミック酸樹脂を加熱イミド化して得ることができる。
加熱イミド化する方法としては、上記のポリアミック酸の溶液に、トルエンやキシレンなど、水との共沸溶剤を混合し、共沸脱水法にて溶剤中イミド化させてもよく、さらに、基板上に塗布し、溶剤を乾燥後、熱処理してイミド化させてもよい。
【００２７】
また、耐熱性を有する高分子樹脂としては、上記のポリイミド樹脂のほか、たとえば、フェニル−Ｔ、ポリキノキサリン、ポリベンゾイレンベンズイミダゾールなどのラダーポリマーや、ポリフェニレン、ポリアミド、ポリエステルイミド、ポリベンズイミダゾール、ポリカルボジイミド、アラミドなどの芳香族ポリマーなどが挙げられる。
これらの耐熱性を有する高分子樹脂の中でも、とくに、ポリイミド樹脂、ポリアミド、ポリカルボジイミドは、４００℃以上の高温にさらしても、揮発性ガスや分解モノマーを生成しないという点で、クリーニング層として好適である。
【００２８】
本発明において、このような耐熱性を有する高分子樹脂を用いてクリーニング層を構成したクリーニング部材によると、このクリーニング部材を、たとえばオゾンアッシャー、レジストコーター、酸化拡散炉、常圧ＣＶＤ装置、減圧ＣＶＤ装置、プラズマＣＶＤ装置などの高温下で使用される基板処理装置に用いても、搬送時に処理装置内での搬送不良や汚染を発生させることなく使用できるという利点がある。
【００２９】
これらの耐熱性を有する高分子樹脂からなるクリーニング層を形成するには、後述するクリーニング部材の態様に応じて、離型紙、耐熱性の支持体（ポリエチレンテレフタレートフィルムやポリイミドフィルムなど）または搬送部材（通常は離型層を介して）上に、スピンコート法、スプレー法、コンマコート法、ファウンテン法、グラビア法などの適宜の手法で塗布し、溶媒の乾燥後、高温で熱処理すればよい。
上記の熱処理温度としては、２００℃以上とするのがよく、樹脂の酸化劣化を防ぐために、窒素雰囲気下や真空中などの不活性な雰囲気下で処理するのが望ましい。これにより樹脂中に残った揮発成分を完全に除去することができる。
【００３０】
本発明においては、上記のような活性エネルギー源により硬化した樹脂層や、耐熱性を有する高分子樹脂などからなるクリーニング層を、これ単独でシート状またはテープ状などに成形して、クリーニングシートとすることができる。
また、その際、支持体を使用し、この支持体の少なくとも片面に上記クリーニング層を設けて、クリーニングシートとすることができる。この場合のクリーニング層の厚さは、とくに限定されないが、通常５〜１００μｍであるのがよい。
支持体は、とくに限定されないが、たとえば、ポリエチレン、ポリプロピレンなどのポリオレフィン系樹脂、ポリエチレンテレフタレート、アセチルセルロース、ポリカーボネート、ポリイミド、ポリアミドなどのプラスチックフィルムなどが挙げられる。支持体の厚さとしては、通常１０〜１００μｍであるのが望ましい。
【００３１】
本発明においては、上記構成のクリーニングシートをそのままクリーニング部材として使用し、これを各種の基板処理装置内に搬送して、その被洗浄部位に接触させることで、上記部位に付着した異物を簡便かつ確実にクリーニング除去できる。
また、上記構成のクリーニングシートを粘着剤層を介して搬送部材の少なくとも片面に貼り付けることにより、クリーニング機能付き搬送部材とすることができる。すなわち、このクリーニング機能付き搬送部材をクリーニング部材として、これを上記と同様に各種の基板処理装置内に搬送して、その被洗浄部位に接触させることで、上記部位に付着した異物を簡便かつ確実にクリーニング除去することができる。
【００３２】
このようなクリーニング機能付き搬送部材は、上記構成のクリーニングシートを、アクリル系やゴム系などの通常の粘着剤を使用して、搬送部材上に貼り付けることにより、製造できる。この製造を容易にするため、あらかじめ、支持体の片面に前記構成のクリーニング層を有し、他面に上記通常の粘着剤層を有するクリーニングシートを作製しておき、これを上記粘着剤層を介して搬送部材に貼り付けるのが望ましい。
【００３３】
上記構成のクリーニングシートにおいて、支持体の他面に設ける粘着剤層は、その厚さが通常５〜１００μｍであるのがよい。また、基板処理装置のクリーニング後に搬送部材を粘着剤層から引き剥がして、搬送部材を再利用する場合、粘着剤層の粘着力は、シリコンウエハ（ミラー面）に対する１８０°引き剥がし粘着力が０．２１〜０．９８Ｎ／１０mm幅、好ましくは０．４〜０．９８Ｎ／１０mm幅であるのがよい。この範囲内にあれば、搬送中に剥離することなく、クリーニング後に容易に再剥離できる。
【００３４】
本発明において、クリーニング部材として使用するクリーニング機能付き搬送部材は、上記のように搬送部材上にクリーニングシートを貼り合わせて製造する以外に、搬送部材の少なくとも片面に、前記構成のクリーニング層を直接設けて、製造することもできる。すなわち、クリーニング層を構成させるための前記した硬化型の樹脂組成物や、耐熱性を有する高分子樹脂を塗布し、活性エネルギー源により硬化させたり、乾燥後に高温で熱処理するなどの方法により、クリーニング層を形成してもよい。
【００３５】
本発明のクリーニング機能付き搬送部材において、搬送部材には、とくに限定はなく、異物除去の対象となる基板処理装置の種類に応じて、各種の基板が用いられる。具体的には、半導体ウエハ、ＬＣＤ、ＰＤＰなどのフラットパネルディスプレイ用基板、その他、コンパクトディスク、ＭＲヘッドなどの基板などが挙げられる。
【００３６】
また、本発明において、クリーニングが行われる基板処理装置としては、とくに限定されず、たとえば、回路形成用の露光照射装置、レジスト塗布装置、スパッタリング装置、イオン注入装置、ドライエッチング装置、ウエハプローバなどの各種の製造装置や検査装置などが挙げられる。本発明においては、前記の方法によりクリーニングされた上記の各基板処理装置を提供することができるものである。
【００３７】
つぎに、本発明の実施例を記載して、より具体的に説明する。ただし、本発明はこれらの実施例にのみ限定されるものではない。なお、以下において、部とあるのは重量部を意味するものとする。
【実施例１】
【００３８】
アクリル酸２−エチルへキシル７５部、アクリル酸メチル２０部およびアクリル酸５部からなるモノマー混合物を用いて合成した、重量平均分子量７０万のアクリル系ポリマー１００部に対し、重合性不飽和化合物としてポリエチレングリコールジメタクリレート５０部およびウレタンアクリレート５０部、光重合開始剤としてベンジルジメチルケタール３部および架橋剤としてジフェニルメタンジイソシアネート３部を均一に混合し、紫外線硬化型の樹脂溶液を調製した。
また、この樹脂溶液からベンジルジメチルケタール３部を除いた以外は、上記と同様にして、非硬化型の樹脂溶液を調製した。
【００３９】
まず、上記の非硬化型の樹脂溶液を、幅が２５０mm、厚さが２５μｍのポリエステルフィルムからなる支持体のひとつの面に、乾燥後の厚さが１０μｍになるように塗布し、乾燥して、通常の粘着剤層を設け、その表面に厚さが３８μｍのポリエステル系剥離フィルムを貼り合わせた。
つぎに、この支持体のもうひとつの面に、上記の紫外線硬化型の樹脂溶液を、乾燥後の厚さが４０μｍになるように塗布し、乾燥して、樹脂層を設け、その表面に前記と同様のポリエステル系剥離フィルムを貼り合わせた。
【００４０】
このように支持体の片面に樹脂層を、他面に通常の粘着剤層を設け、これに中心波長３６５ｎｍの紫外線を積算光量１，０００ｍＪ／cm2 照射し、上記の樹脂層を重合硬化したクリーニング層を形成した。
このように作製したクリーニングシートについて、重合硬化した樹脂層からなるクリーニング層の１０％ひずみ時引張り応力を測定したところ、２５Ｎ／１０mm2 であった。
このクリーニングシートの通常の粘着剤層側の剥離フィルムを剥がし、搬送部材である８インチのシリコンウエハの裏面（ミラー面）にハンドローラで貼り付けて、クリーニング機能付き搬送部材を作製した。
【００４１】
これとは別に、基板処理装置のウエハステージを３つ取り外して、レーザー式異物測定装置により、０．３μｍ以上の異物を測定したところ、８インチウエハサイズのエリア内で、ひとつは２５，０００個、もうひとつは２２，０００個、他のもうひとつは２３，０００個であった。
【００４２】
つぎに、クリーニング部材として、前記のクリーニング機能付き搬送部材を用い、そのクリーニング層側の剥離フィルムを剥がし、上記の２５，０００個の異物が付着していたウエハステージを持つ基板処理装置内に搬送したところ、支障なく搬送できた。その後、ウエハステージを取り外して、レーザー式異物測定装置で、０．３μｍ以上の異物を測定したところ、８インチウエハサイズ内で６，２００個であり、クリーニング前に付着して異物数の３／４以上を除去できた。
【００４３】
比較例１
中心波長３６５ｎｍの紫外線を積算光量５ｍＪ／cm2 照射した以外は、実施例１と同様にして、クリーニングシートを作製した。クリーニング層の１０％ひずみ時引張り応力は、０．１３Ｎ／１０mm2 であった。
このクリーニングシートを用いて、実施例１と同様にして作製したクリーニング機能付き搬送部材を、２２，０００個の異物が付着していたウエハステージを持つ基板処理装置内に搬送したところ、ウエハステージに固着し、搬送できなくなった。
【００４４】
比較例２
中心波長３６５ｎｍの紫外線を積算光量２，０００ｍＪ／cm2 照射した以外は、実施例１と同様にして、クリーニングシートを作製した。クリーニング層の１０％ひずみ時引張り応力は、３，５００Ｎ／１０mm2 であった。
このクリーニングシートを用いて、実施例１と同様にして作製したクリーニング機能付き搬送部材を、２３，０００個の異物が付着していたウエハステージを持つ基板処理装置内に搬送したところ、８インチウエハサイズ内で２０，０００個であり、クリーニング前に付着して異物をほとんど除去できなかった。